(57)【要約】【課題】操業過程において保護皮膜の表面部に発生するクラックが皮膜中、または、鉄鋼基材へ進展し難いようにし、かくして、水冷式鉄鋼製構造物の長寿命化による操業の安定化とコストダウンを図ることができる。【解決手段】高温排ガスやダストによる高温摩耗および高温腐食環境に曝される水冷式鉄鋼製構造物を構成する鉄鋼基材の表面に保護皮膜が形成され、前記保護皮膜は、Ｎｉを主成分とする自溶合金皮膜と、前記自溶合金皮膜中および前記自溶合金皮膜と前記鉄鋼基材の表面との境界の内の少なくとも一方に形成された、Ｃｕを主成分とする１層以上のクラック進展緩和層とからなる。【選択図】  図２
2004190046.tif 000002
【特許請求の範囲】
【請求項１】
高温排ガスやダストによる高温摩耗および高温腐食環境に曝される水冷式鉄鋼製構造物を構成する鉄鋼基材の表面に保護皮膜が形成され、前記保護皮膜は、Ｎｉを主成分とする自溶合金溶射皮膜と、前記自溶合金溶射皮膜中および前記自溶合金溶射皮膜と前記鉄鋼基材の表面との境界の内の少なくとも一方に形成された、Ｃｕを主成分とする１層以上のクラック進展緩和層とからなることを特徴とする水冷式鉄鋼製構造物。
【請求項２】
前記自溶合金溶射皮膜は、Ｃｒ、Ｆｅ、Ｃｕ、Ｍｏ、Ｓｉ、ＢおよびＣを含有し、残部：Ｎｉおよび不可避的不純物からなり、シャルピー衝撃値が１．７０Ｊ／ｃｍ２以上、表面硬さがＨＲＣスケールで１５以上であることを特徴する、請求項１記載の水冷式鉄鋼製構造物。
【請求項３】
前記クラック進展緩和層は、Ｃｕ：８０質量％以上、残部：Ｎｉおよび不可避的不純物からなり、１０〜１００μｍの膜厚を有することを特徴とする、請求項１または２記載の水冷式鉄鋼製構造物。
【請求項４】
高温排ガスやダストによる高温摩耗および高温腐食環境に曝される水冷式鉄鋼製構造物を構成する鉄鋼基材の表面に、Ｃｒ、Ｆｅ、Ｃｕ、Ｍｏ、Ｓｉ、ＢおよびＣ、残部：Ｎｉおよび不可避的不純物からなる自溶合金材料を溶射して溶射皮膜を形成し、次いで、前記溶射皮膜および前記鉄鋼基材の表面近傍を１２２３〜１３５６Ｋの温度に１秒以上保持して、シャルピー衝撃値が１．７０Ｊ／ｃｍ２以上、皮膜表面硬さがＨＲＣスケールで１５以上の自溶合金溶射皮膜を形成するに当たり、前記自溶合金溶射皮膜中および前記自溶合金溶射皮膜と前記鉄鋼基材の表面との境界の内の少なくとも一方に、Ｃｕを８０％以上含有し、膜厚が１０〜１００μｍからなるクラック進展緩和層を１層以上形成し、かくして、前記鉄鋼基材の表面に前記自溶合金溶射皮膜と前記クラック進展緩和層とからなる保護皮膜を形成することを特徴とする、水冷式鉄鋼製構造物への保護皮膜の形成方法。
【発明の詳細な説明】
【０００１】
【発明の属する技術分野】
この発明は、高温排ガスやダストによる高温摩耗および高温腐食環境に曝される水冷式鉄鋼製構造物、例えば、製鋼工場における転炉排ガス冷却設備等の長寿命化に寄与するために、当該設備の鉄鋼基材の表面に形成した自溶合金溶射皮膜にクラック進展緩和層を１層以上形成し、これによって、操業過程において前記皮膜の表面部に発生するクラックが前記皮膜中、または、前記鉄鋼基材へ進展し難いようにし、かくして、長寿命化による操業の安定化とコストダウンを図ることができる水冷式鉄鋼製構造物および水冷式鉄鋼製構造物への自溶合金溶射皮膜の形成方法に関するものである。
【０００２】
【従来の技術】
例えば、図８に示すように、製鋼工場の転炉１からの高温排ガスは、スカート２、フード３、ボイラー４、ダクト５等からなる排ガス冷却設備を通り、冷却および排熱が回収された後、集塵機６に送られてダストが除去され、そして、次工程に送られる。
【０００３】
上記排ガス冷却設備は、使用中に高温のガス（＞１２７３Ｋ）、溶鋼および副原料として投入される各種鉱石等から発生する高熱ダスト（濃度：１００〜５００ｇ／Ｎｍ３）により著しいエロージョン摩耗を受ける。また、副原料から発生するＳ、ＣｌおよびＦ等による腐食性ガスおよび高温酸化による高温腐食、さらに、間欠式操業の繰り返しによる熱応力疲労を生じる。
【０００４】
これらのエロージョン摩耗や高温腐食および熱応力疲労により、上記排ガス冷却設備が摩耗や基材クラックにより損傷して、冷却水が漏れ出すと、高温の溶鋼との反応で水蒸気爆発を起こし、重大災害につながる可能性がある。このため、冷却水の漏洩等が起こらないように、設備を停止して、溶接補修等のメンテナンスを行う必要性があり、このため生産活動が著しく阻害される。
【０００５】
これらの問題を解決するために、特許第２５６５７２７号公報（特許文献１）には、使用温度において酸化物を形成するＣｒ、Ａｌ、Ｙを必須成分とし、残部を同温度において酸化し難いＮｉ、Ｃｏ、Ｆｅの一種もしくは二種以上とする合金の溶射被覆層を有する高耐用性転炉排ガス冷却器が開示されている。以下、これを従来技術１という。
【０００６】
また、特許第３０３９８５０号公報（特許文献２）には、パイプ等の基材表面に耐熱金属もしくはその合金あるいは炭化物サーメットの下地溶射皮膜を２０〜５００μｍ形成し、さらに必要に応じて多孔状無機質皮膜を介在させてから、その上にクロム酸とリン酸を主成分とするシール剤を塗布し、乾燥後、３５０〜５５０℃×０．３ｈｒ以上の条件で加熱焼成して、０．５〜２０μｍ、好ましくは２〜５μｍ厚みの硬質のガラス質酸化クロム皮膜を上層に形成した複合溶射部材が開示されている。以下、これを従来技術２という。
【０００７】
しかしながら、従来技術１は、基材と溶射皮膜との密着機構が機械的な投錨効果が主であるので、溶射粒子の結合性や基材との付着に問題があった。また、従来技術２は、施工形状の制約と耐剥離性、耐摩耗性の不足が問題点として指摘される。
【０００８】
一般に、耐摩耗性や耐食性に優れる自溶合金溶射は、ローラーやボイラーチューブ等に適用の事例がみられる。当該設備への適用例は、パイプを使用したメンブレン構造であるため、自溶合金溶射後の再溶融加熱による施工部材のひずみの要因で適用事例は少ないが、ＪＩＳＨ８３０３に規定されるニッケル自溶合金４種の適用例がある。
【０００９】
ニッケル自溶合金皮膜を適用した場合、無処理の場合に比較して、耐摩耗性、耐食性においては向上した。しかし、ニッケル自溶合金４種皮膜の場合、硬さが高く、伸びが数％しかないため熱疲労性応力腐食割れが皮膜表面から発生し、鉄鋼基材にクラックが進展し、結果的には水漏れにつながる問題を有している。
【００１０】
【特許文献１】特許第２５６５７２７号公報
【特許文献２】特許第３０３９８５０号公報
【００１１】
【発明が解決しようとする課題】
上記転炉排ガス冷却設備等の水冷式鉄鋼製構造物に形成される保護皮膜に関しては、上述のように、従来技術１および２では、耐剥離性、耐摩耗性が不十分であり、耐剥離性、耐摩耗性、耐食性において、高耐用性を示したニッケル自溶合金４種は、熱疲労性応力腐食割れに問題があった。
【００１２】
従って、この発明の目的は、耐剥離性、耐摩耗性、耐食性に優れ、且つ、熱疲労性応力腐食性のクラックの進展緩和性にも優れた多層自溶合金溶射皮膜を被覆することによって、設備の長寿命化が図れ、メンテナンス費用や更新の費用等を含むトータルライフサイクルコストが削減でき、さらに操業が安定化して、設備の稼働率向上を達成することができる水冷式鉄鋼製構造物および水冷式鉄鋼製構造物への自溶合金皮膜の形成方法を提供することにある。
【００１３】
【課題を解決するための手段】
請求項１記載の発明は、高温排ガスやダストによる高温摩耗および高温腐食環境に曝される水冷式鉄鋼製構造物を構成する鉄鋼基材の表面に保護皮膜が形成され、前記保護皮膜は、Ｎｉを主成分とする自溶合金溶射皮膜と、前記自溶合金溶射皮膜中および前記自溶合金溶射皮膜と前記鉄鋼基材の表面との境界の内の少なくとも一方に形成された、Ｃｕを主成分とする１層以上のクラック進展緩和層とからなることに特徴を有するものである。
【００１４】
請求項２記載の発明は、前記自溶合金溶射皮膜は、Ｃｒ、Ｆｅ、Ｃｕ、Ｍｏ、Ｓｉ、ＢおよびＣを含有し、残部：Ｎｉおよび不可避的不純物からなり、シャルピー衝撃値が１．７０Ｊ／ｃｍ２以上、表面硬さがＨＲＣスケールで１５以上であることに特徴を有するものである。
【００１５】
請求項３記載の発明は、前記クラック進展緩和層は、Ｃｕ：８０質量％以上、残部：Ｎｉおよび不可避的不純物からなり、１０〜１００μｍの膜厚を有することに特徴を有するものである。
【００１６】
請求項４記載の発明は、高温排ガスやダストによる高温摩耗および高温腐食環境に曝される水冷式鉄鋼製構造物を構成する鉄鋼基材の表面に、Ｃｒ、Ｆｅ、Ｃｕ、Ｍｏ、Ｓｉ、ＢおよびＣを含有し、残部：Ｎｉおよび不可避的不純物からなる自溶合金材料を溶射して溶射皮膜を形成し、次いで、前記溶射皮膜および前記鉄鋼基材の表面近傍を１２２３〜１３５６Ｋの温度に１秒以上保持して、シャルピー衝撃値が１．７０Ｊ／ｃｍ２以上、皮膜表面硬さがＨＲＣスケールで１５以上の自溶合金溶射皮膜を形成するに当たり、前記自溶合金溶射皮膜中および前記自溶合金溶射皮膜と前記鉄鋼基材の表面との境界の内の少なくとも一方に、Ｃｕを８０％以上含有し、膜厚が１０〜１００μｍからなるクラック進展緩和層を１層以上形成し、かくして、前記鉄鋼基材の表面に前記自溶合金溶射皮膜と前記クラック進展緩和層とからなる保護皮膜を形成することに特徴を有するものである。
【００１７】
【発明の実施の形態】
次に、この発明を転炉フードに適用した場合の一実施態様を、図面を参照しながら説明する。なお、以下、保護皮膜の成分割合％は、全て質量％である。
【００１８】
図１は、転炉に取り付けられた、この発明の転炉フードを示す概略断面図、図２は、この発明の転炉フードの下部を示す部分断面図、図３は、図２のＡ−Ａ線断面図、図４は、保護皮膜の拡大断面図、図５は、図３と別の断面形状のチューブによる場合の図２のＡ−Ａ線断面図である。
【００１９】
図１から図４に示すように、この発明の転炉フード３の下部は、チューブ内側にフィン７Ａが形成された多数本のＵ字状円形鉄鋼製チューブ７を、フィン７Ａ同士を互いに溶接して筒状に接合したものによって構成されている。各チューブ７の一端は、給水ヘッダー８に接続され、他端は、排水ヘッダー９に接続されていて、転炉操業中、給水ヘッダー８からチューブ７内に供給される冷却水により、転炉フード３の下部が冷却される。
【００２０】
なお、図５に示すように、転炉フード３の下部を、チューブ中央部にフィン７Ａが形成された多数本のＵ字状円形鉄鋼製７を、フィン７Ａ同士を互いに溶接して筒状に接合したものによって構成したものでも良い。
【００２１】
上記転炉フード３の下部の入口部分３Ａは、特に、前述したように、転炉操業中にエロージョン摩耗や高温腐食および熱応力疲労が生じやすい。従って、この発明は、上述の冷却に加え、入口部分３Ａに保護皮膜１０を形成して、上記問題に対処している。保護皮膜１０は、第１層１０Ａ（クラック進展緩和層）、第２層１０Ｂ（自溶合金溶射皮膜）、第３層１０Ｃ（クラック進展緩和層）および第４層１０Ｄ（自溶合金溶射皮膜）から構成される。保護皮膜１０の形成方法について、以下に説明する。
【００２２】
先ず、入口部分３Ａの炉内側にブラスト処理を施して、入口部分３Ａの表面のスケール、汚れ等を除去する。この際、その後に行われる処理、すなわち、溶射による皮膜形成後、１２２３〜１３５６Ｋの温度に、１秒以上保持することからなる処理により形成される保護皮膜が剥離しないように、Ｒｍａｘ３０μｍ以上の表面粗さとなるようにブラスト処理する。
【００２３】
このようにしてブラスト処理した入口部分３Ａに、クラック進展緩和層としての１０〜１００μｍの膜厚を有する第１層１０Ａを形成する。すなわち、Ｃｕを８０％以上含有し、残部がＮｉおよび不可避的不純物からなる粉末合金を入口部分３Ａに溶射して第１層を形成する。この場合の溶射法としては、フレーム式溶射法や高速フレーム溶射法およびプラズマ溶射法が適用できる。また、溶射合金が線状の場合には、フレーム式溶射法およびアーク溶射法が適用できる。なお、溶射法以外に、メッキ法により第１層１０Ａを形成しても良い。第１層１０Ａは、後述する自溶合金皮膜中にクラック進展緩和層を形成する場合は、省略することもできる。
【００２４】
次に、第１層１０Ａ上に、自溶合金溶射皮膜としての１００〜１０００μｍの膜厚を有する第２層１０Ｂを形成する。すなわち、Ｃｒ、Ｆｅ、Ｃｕ、Ｍｏ、Ｓｉ、ＢおよびＣを含有し、残部がＮｉおよび不可避的不純物からなる粉末合金を第１層１０Ａ上に溶射して第２層１０Ｂを形成する。この場合の溶射法としては、フレーム式溶射法や高速フレーム溶射法およびプラズマ溶射法が適用できる。
【００２５】
次に、第２層１０Ｂ上に、クラック進展緩和層としての１０〜１００μｍの膜厚を有する第３層１０Ｃを形成する。すなわち、Ｃｕを８０質量％以上含有し、残部がＮｉおよび不可避的不純物からなる粉末合金をする合金を第２層１０Ｂ上に溶射して第３層１０Ｃを形成する。この場合の溶射法としては、フレーム式溶射法や高速フレーム溶射法およびプラズマ溶射法が適用できる。また、溶射合金が線状の場合には、フレーム式溶射法およびアーク溶射法が適用できる。なお、溶射法以外に、メッキ法で第３層１０Ｃを形成しても良い。第１層１０Ａを形成する場合は、第３層１０Ｃを省略することもできる。
【００２６】
次に、第３層１０Ｃ上に、自溶合金溶射皮膜としての１００〜１０００μｍの膜厚を有する第４層１０Ｄを形成する。すなわち、Ｃｒ、Ｆｅ、Ｃｕ、Ｍｏ、Ｓｉ、ＢおよびＣを含有し、残部がＮｉおよび不可避的不純物からなる粉末合金を第３層１０Ｃ上に溶射して第４層１０Ｃを形成する。この場合の溶射法としては、フレーム式溶射法や高速フレーム溶射法およびプラズマ溶射法が適用できる。また、第３層と第４層とをさらに交互に重ねることもできるが、コスト面や次工程で行われる溶射皮膜の熱処理、すなわち、溶射皮膜と入口部分３Ａの表面（鉄鋼基材表面）近傍を１２２３〜１３５６Ｋの温度に、１秒以上保持するまでの残留応力による皮膜剥離の観点から、総膜厚が２０００μｍを超えないようにする。
【００２７】
なお、上記何れの自溶合金溶射皮膜も各成分範囲は、Ｃｒ：２０％以下、Ｆｅ：５％以下、Ｃｕ：４％以下、Ｍｏ：４％以下、Ｓｉ：１．５〜５％、Ｂ：１〜４．５％、Ｃｏ：１％以下、Ｃ：０．０５〜１．１％、残部：Ｎｉおよび不可避的不純物である。
【００２８】
このようにして、溶射皮膜をフード３の入口部分３Ａに形成した後、溶射皮膜および入口部分３Ａの表面近傍を１２２３〜１３５６Ｋの温度に１秒以上保持して、溶射皮膜を固液共存状態に維持する。これにより、溶射皮膜形成粒子の融合と基材との拡散層の形成を達成して、溶射皮膜内にＣｒ硼化物やＣｒ炭化物等の硬質成分を析出させる。この結果、保護皮膜（多層自溶合金溶射皮膜）の緻密化が達成され、耐食性が向上し、入口部分３Ａの表面と溶射皮膜の界面との合金化により密着力が高まり、耐剥離性が向上する。さらに、溶射皮膜中の硬質成分の析出により耐摩耗性が高くなる。このようにして、入口部分３Ａの表面に、自溶合金溶射皮膜とからなる保護皮膜１０が形成される。
【００２９】
クラック進展緩和層を、Ｃｕを８０％以上含有し、残部がＮｉおよび不可避的不純物からなる合金により構成したのは、Ｃｕは、衝撃値が大きいので、クラック進展緩和作用が大きく、しかも、Ｎｉとの親和性が高く、さらに、鉄鋼基材から浸炭が少ないからである。しかし、Ｃｕ含有量が８０％未満では、上述の効果が得られない。従って、クラック進展緩和層のＣｕ含有量は、８０％以上とする。なお、Ｃｕ含有量の上限は、１００％であっても良い。クラック進展緩和層の膜厚が１０μｍ未満では、十分なクラック進展緩和効果が少なく、一方、１００μｍを超えると、自溶合金皮膜の膜厚が薄くなり、十分な自溶合金溶射皮膜の効果が得られない。従って、クラック進展緩和層の膜厚は、１０〜１００μｍとする。
【００３０】
加熱温度が１２２３Ｋ未満の温度は、当該材料の固相線温度以下であり、上述の反応が固体拡散反応となり、所定の性能を発揮する上で溶射皮膜と入口部分３Ａの表面との付着力の信頼性に欠ける。一方、１３５６Ｋを超える温度では、当該材料の液相線温度以上となり、流動化して構造物の表面から流れ出し、均一な皮膜形成ができない問題がある。また、１２２３〜１３５６Ｋの温度範囲内での１秒未満の短時間では、所定の皮膜性能を発揮させることができない。従って、溶射皮膜をフード３の入口部分３Ａに形成した後、溶射皮膜および入口部分３Ａの表面近傍を１２２３〜１３５６Ｋの温度に１秒以上保持する。
【００３１】
加熱の方法としては、ガスバーナーによる方法、高周波誘導加熱による方法、雰囲気調整したガス炉または電気炉中で加熱する方法があるが、大きさおよび形状に制約がある場合には、ガストーチ法を用いるのが好ましい。加熱する際に、構造物に発生する変形（ひずみ）を防止または最小にするために、適切な拘束用の治工具を用いることが好ましい。当該成分の内、ＢおよびＳｉがこの合金系の融点を下げる作用と溶融時に溶剤（フラックス）の役割を果たして、皮膜中の酸化物の除去効果を発揮する。
【００３２】
しかし、Ｂ含有量が１％未満およびＳｉ含有量が１．５％未満では、その効果が少なく、一方、Ｂ含有量が４．５％超およびＳｉ含有量が５％超の領域では、過剰の硼化物や金属間化合物の生成により皮膜の引張強さの低下を招く。従って、Ｂ含有量は、１〜４．５％とし、Ｓｉ含有量は、１．５〜５％とする。なお、層構成は、実用上２〜３層で十分である。
【００３３】
また、Ｃｒは、ＣｒＢ相やＣｒ７Ｃ３相を形成して、硬度を高めて耐摩耗性を向上させるが、２０％超では、これらが過剰に形成されて靭性を劣化する。Ｆｅ、Ｃｕは、Ｎｉに固溶してＮｉを強化する作用を有するが、Ｆｅ：５％超、Ｃｕ：４％超では、金属間化合物を形成したり、粒界に析出し、靭性および耐食性等の性能を劣化させる。Ｍｏは、ＮｉおよびＣｒＢに固溶して、Ｎｉを強化する作用を有するが、４％が固溶限であり、４％超では、金属間化合物を形成したり、粒界に析出し、靭性および耐食性等の性能を劣化させる。Ｃは、Ｃｒと結合して、クロム炭化物を形成して、Ｎｉを強化する作用を有するが、１．１％超では、クロム炭化物が増加して、靭性を劣化させる。Ｃｏは、Ｎｉ製造過程で完全に分離できない不可避的不純物であるが、１．０％以下であれば、性能に悪影響を及ぼさない。
【００３４】
優れた耐摩耗性が必要な場合は、層構成の最表層の表面硬さを高くする必要があり、そのためには、材料成分の内、Ｎｉおよび不可避的不純物以外で、Ｃｒを１２〜２０％、Ｃを０．４〜１．１％、Ｂを２．５〜４．５％およびＳｉを２〜５％の範囲に制御することによって、１２２３〜１３５６Ｋの温度に１秒以上保持した後の保護皮膜の表面硬さをＨＲＣスケールで５０〜６５にすることができる。
【００３５】
水冷式鉄鋼製構造物は、全体の組み立てが完成する前に、この発明による保護皮膜を形成することが好ましく、一般的には、３〜１５本のチューブにより構成されたコンポーネントの状態でこの発明による保護皮膜を形成する。
【００３６】
全体組み立て後においても、適切な変形防止用拘束治工具の使用とガスバーナー加熱により、保護皮膜の形成が可能である。
【００３７】
次に、この発明を実施例により、さらに説明する。
【００３８】
【実施例】
（実施例１）
鉄鋼基材（ＳＳ４００）にニッケル自溶合金４種を０．６ｍｍ形成した後、再溶融処理して比較試験片を調製した。また、本発明試験片を以下のようにして調製した。
【００３９】
鉄鋼基材（ＳＳ４００）に、Ｃｒ：９〜１１％、Ｆｅ：４％以下、Ｂ：１．５〜４．５％、Ｓｉ：２〜５％、Ｃ：０．０５〜０．５％、残部：Ｎｉおよび不可避的不純物からなり、シャルピー衝撃値が１．８Ｊ／ｃｍ２の第１層（自溶合金溶射皮膜）を０．３ｍｍの厚さに溶射により形成し、次いで、第１層上に、Ｃｕ：８５％、残部がＮｉと不可避的不純物からなる第２層（クラック進展緩和層）を０．１ｍｍの厚さに溶射により形成し、次いで、第２層上に、Ｃｒ：１２〜１７％、Ｆｅ：５％以下、Ｃｕ：４％以下、Ｍｏ：４％以下、Ｂ：２．５〜４％、Ｓｉ：３．５〜５％、Ｃ：０．４〜０．９％、残部がＮｉと不可避的不純物からなり、シャルピー衝撃値が１．７５Ｊ／ｃｍ２の第３層（自溶合金溶射皮膜）を０．２ｍｍの厚さに溶射により形成し、そして、このようにして溶射皮膜を形成した鉄鋼基材を、１２４３〜１３５３Ｋに約５秒保持して、表面硬さがＨＲＣ５０〜５５の保護皮膜が形成された本発明試験片を調製した。
【００４０】
各々の試験片を８７３Ｋの雰囲気温度に３０分間保持後、流水に投入し、水冷する熱衝撃試験を１０回繰り返し、保護皮膜に発生する欠陥を溶剤除去式染色探傷試験（ＰＴ）で確認した。この結果を表１に示す。
【００４１】
【表１】
2004190046.tif 000003
【００４２】
また、１０回熱衝撃を加えた後のＰＴ指示模様を図６（ａ）、（ｂ）に示す。さらに、図７（ａ）、（ｂ）に熱衝撃試験後の断面組織写真を示す。なお、図６（ａ）および図７（ａ）は、比較試験片、図６（ｂ）および図７（ｂ）は、本発明試験片である。
【００４３】
表１から明らかなように、比較試験片は、１回の熱衝撃により割れが認められたが、本発明試験片は、９回の熱衝撃を加えても割れが認められず、１０回の熱衝撃でも割れの発生はわずかであった。この割れの発生状況は、図６（ａ）、（ｂ）から明らかである。また、図７（ａ）から明らかなように、比較試験片は、保護皮膜のクラックが鉄鋼基材まで達し、鉄鋼基材表面に酸化層を形成しているのに対して、図７（ｂ）の本発明試験片は、第３層目でクラックの進展が止まっており、クラックの進展を第２層が緩和していることが分かった。
【００４４】
（実施例２）
従来、保護皮膜を形成しない下部フードボイラーの水冷式鉄鋼製基材は、約８ヵ月の使用で、最大約２ｍｍの管厚減少が発生していたため、溶接補修等の対策を実施していた。しかし、図２に示す領域に、この発明に従って保護皮膜を形成して、転炉排ガス冷却設備下部フードボイラーを実作業環境で２年間使用したところ、この間、保護皮膜の形成領域において、皮膜の剥離、摩耗による鉄鋼基材の露出、腐食による鉄鋼基材の露出および熱疲労性応力腐食割れに起因する水漏れ等の操業に支障が発生する問題は、皆無であった。
【００４５】
【発明の効果】
以上説明したように、この発明によれば、耐剥離性、耐食性、耐摩耗性に優れ且つ耐熱疲労性応力腐食割れ性にも優れた保護皮膜を、例えば、転炉排ガス冷却設備等の水冷式鉄鋼製構造物に形成したことにより、
（１）転炉等の操業に際して発生する地金およびダストに対する高い耐摩耗性を有し、高温腐食に曝される部位での耐食性に優れる。
（２）熱疲労性応力割れが鉄鋼基材へ進展し難く、ヒートクラックの発生防止に効果がある。
（３）保護皮膜は、耐剥離性に優れ、保護効果が長時間に渡って持続・維持できる。
等の効果があり、このことにより、当該設備の長寿命化が達成され、設備を休止しての補修の必要性が従来に比較して少なく、設備の稼働率が向上し、操業の安定化に大きく貢献した。
【図面の簡単な説明】
【図１】転炉に取り付けられた、この発明の転炉フードを示す概略断面図である。
【図２】この発明の転炉フードの下部を示す部分断面図である。
【図３】図２のＡ−Ａ線断面図である。
【図４】保護皮膜の拡大断面図である。
【図５】図３と別の断面形状のチューブによる場合の図２のＡ−Ａ線断面図である。
【図６】熱衝撃試験後のＰＴ指示模様を示す写真である。
【図７】熱衝撃試験後の保護皮膜断面組織を示す顕微鏡写真である。
【図８】転炉排ガス冷却設備を示す概略図である。
【符号の説明】
１：転炉
２：スカート
３：フード
３Ａ：入口部分
４：ボイラー
５：ダクト
６：集塵機
７：チューブ
７Ａ：フィン
８：給水ヘッダー
９：排水ヘッダー
１０：保護皮膜
１０Ａ：第１層
１０Ｂ：第２層
１０Ｃ：第３層
１０Ｄ：第４層
【図１】
2004190046.tif 000004
【図２】
2004190046.tif 000005
【図３】
2004190046.tif 000006
【図４】
2004190046.tif 000007
【図５】
2004190046.tif 000008
【図６】
2004190046.tif 000009
【図７】
2004190046.tif 000010
【図８】
2004190046.tif 000011